(57)【要約】  本発明は、陽極箔（３）と陰極箔（４）との間にセパレータ（５）を介在させて軸線の周りに巻かれた陽極箔（３）及び陰極箔（４）を含む巻回要素（２）を備えるハイブリッド高分子アルミニウム電解コンデンサ（１）に関し、巻回要素（２）が１０ｍｍを超える直径及び１２ｍｍを超える高さを有する。別の態様によると、本発明は、別のコンデンサ（１）に関する。さらに、本発明は、コンデンサ（１）を製造する方法に関する。【選択図】  図１
2020503668.tif 000002
【特許請求の範囲】
【請求項１】
１０ｍｍを超える直径を有する巻回要素（２）を含むハイブリッド高分子アルミニウム電解コンデンサ（１）であって、
陽極箔（３）と電気的に接触する少なくとも２つのタブ（７）、及び陰極箔（４）と電気的に接触する少なくとも２つのタブ（８）を備える、
ハイブリッド高分子アルミニウム電解コンデンサ（１）。
【請求項２】
前記巻回要素（２）が１２ｍｍを超える高さを有する、
請求項１に記載のハイブリッド高分子アルミニウム電解コンデンサ（１）。
【請求項３】
前記巻回要素（２）が、前記陽極箔（３）と前記陰極箔（４）との間にセパレータ（５）を介在させて軸線の周りに巻かれた前記陽極箔（３）及び前記陰極箔（４）を備え、
前記陽極箔（３）、前記陰極箔（４）、及び前記セパレータ（５）が導電性高分子（６）で覆われており、前記コンデンサ（１）が液体電解質（１３）を含む、
請求項１又は２に記載のハイブリッド高分子アルミニウム電解コンデンサ（１）。
【請求項４】
アキシャルコンデンサである、
請求項１〜３のいずれか一項に記載のハイブリッド高分子アルミニウム電解コンデンサ（１）。
【請求項５】
前記陽極箔（３）及び前記陰極箔（４）が、前記巻回要素（２）内で、前記陽極箔（３）が両側の前記陰極箔（４）間に完全に包み込まれるように配置され、寸法決めされている、
請求項１〜４のいずれか一項に記載のハイブリッド高分子アルミニウム電解コンデンサ（１）。
【請求項６】
前記陰極箔（４）が前記陽極箔（３）よりも前記巻回要素（２）の高さ方向に大きな広がりを有する、
請求項１〜５のいずれか一項に記載のハイブリッド高分子アルミニウム電解コンデンサ（１）。
【請求項７】
前記陰極箔（４）の巻き数が、前記陽極箔（３）の巻き数よりも少なくとも１つだけ大きい、
請求項１〜６のいずれか一項に記載のハイブリッド高分子アルミニウム電解コンデンサ（１）。
【請求項８】
前記陰極箔（４）が酸化物層で覆われたアルミニウム箔を含み、前記酸化物層が前記陰極箔（４）上で均一の厚さを有する、
請求項１〜７のいずれか一項に記載のハイブリッド高分子アルミニウム電解コンデンサ（１）。
【請求項９】
前記巻回要素（２）が缶底部を有する缶（１２）内部に配置されており、
前記陰極箔（４）が前記陽極箔（３）よりも前記缶底部に向かって軸線方向に大きな広がりを有し、前記陰極箔（４）が前記缶底部と電気的に接触している、
請求項１〜８のいずれか一項に記載のハイブリッド高分子アルミニウム電解コンデンサ（１）。
【請求項１０】
前記缶底部が前記缶底部に対する前記巻回要素（２）の動きを機械的に妨げる構造体を備える、
請求項１〜９のいずれか一項に記載のハイブリッド高分子アルミニウム電解コンデンサ（１）。
【請求項１１】
前記陰極箔（４）が前記缶底部に溶接されている、
請求項９又は１０に記載のハイブリッド高分子アルミニウム電解コンデンサ（１）。
【請求項１２】
前記缶（１２）が前記巻回要素（２）を固定する波形状部を含む、
請求項９〜１１のいずれか一項に記載のハイブリッド高分子アルミニウム電解コンデンサ（１）。
【請求項１３】
前記缶（１２）がカバーを含み、
前記陽極箔（３）が前記陰極箔（４）よりも前記カバーに向かって前記軸線方向に大きな広がりを有し、前記陽極箔（３）が前記カバーと電気的に接触している、
請求項９〜１２のいずれか一項に記載のハイブリッド高分子アルミニウム電解コンデンサ（１）。
【請求項１４】
前記陽極箔（３）が前記カバーに溶接されている、
請求項１３に記載のハイブリッド高分子アルミニウム電解コンデンサ（１）。
【請求項１５】
前記巻回要素（２）が２２ｍｍ未満の直径を有する、
請求項１〜１４のいずれか一項に記載のハイブリッド高分子アルミニウム電解コンデンサ（１）。
【請求項１６】
前記巻回要素（２）の前記直径に対する前記巻回要素（２）の前記高さの比が２よりも大きい、
請求項１〜１５のいずれか一項に記載のハイブリッド高分子アルミニウム電解コンデンサ（１）。
【請求項１７】
軸線の周りに巻かれ、導電性高分子（６）によって覆われた、陽極箔（３）、セパレータ（５）、及び陰極箔（４）を含む第１の巻回要素（２）であり、液体電解質（１３）を含む、第１の巻回要素（２）と、軸線の周りに巻かれ、導電性高分子（６）によって覆われた、陽極箔（３）、セパレータ（５）、及び陰極箔（４）を含む第２の巻回要素（２）であり、液体電解質（１３）を含む、第２の巻回要素（２）と
を備えるハイブリッド高分子アルミニウム電解コンデンサ（１）であって、
前記第１の巻回要素（２）及び前記第２の巻回要素（２）のそれぞれが１２ｍｍを超える高さを有し、
前記第１の巻回要素（２）及び前記第２の巻回要素（２）が共通の缶（１２）内に配置されており、
各巻回要素（２）がそれぞれの前記陽極箔（３）に接続されたタブ、及びそれぞれの前記陰極箔（４）に接続されたタブを備え、
前記第１の巻回要素（２）及び前記第２の巻回要素（２）が互いに並列に電気的に接続されるように、前記陽極箔（３）に接続された前記タブ（７）同士が互いに接続され、前記陰極箔（４）に接続された前記タブ（８）同士が互いに接続されている、
ハイブリッド高分子アルミニウム電解コンデンサ（１）。
【請求項１８】
前記第１の巻回要素（２）及び前記第２の巻回要素（２）のそれぞれがラジアル巻回要素である、
又は
前記第１の巻回要素（２）及び前記第２の巻回要素（２）のそれぞれがアキシャル巻回要素である、
請求項１７に記載のハイブリッド高分子アルミニウム電解コンデンサ（１）。
【請求項１９】
コンデンサ（１）を製造する方法であって、
陽極箔（３）、セパレータ（５）、及び陰極箔（４）を軸線の周りに巻いて巻回要素（２）を形成するステップと、
前記巻回要素（２）を高分子分散液に浸たすステップであって、前記高分子分散液が導電性固体高分子粒子又は高分子粉末、及び溶媒を含有する、ステップと、
前記浸たされた巻回要素（２）に過圧のパルスを印加するステップと
を含む、方法。
【請求項２０】
前記過圧のパルス中に、２〜１５０バールの範囲にある過圧がかけられ、続いて大気圧又は１バール未満の圧力のいずれかがかけられる、
請求項１９に記載の方法。
【請求項２１】
前記コンデンサ（１）が請求項１〜１６のいずれか一項に記載のコンデンサである、
請求項１９又は２０に記載の方法。
【請求項２２】
コンデンサ（１）を製造する方法であって、
陽極箔（３）、セパレータ（５）、及び陰極箔（４）を軸線の周りに巻いて巻回要素（２）を形成するステップと、
前記巻回要素（２）をチューブ内に配置するステップと、
前記チューブを通して、以て前記巻回要素（２）を通して高分子分散液を強制的に流すステップであって、前記高分子分散液が導電性固体高分子粒子又は高分子粉末、及び溶媒を含有する、ステップと
を含む、方法。
【請求項２３】
前記高分子分散液が前記巻回要素（２）を通って流れるときに、少なくとも１．５バールの過圧がかけられる、
請求項２２に記載の方法。
【請求項２４】
前記コンデンサ（１）が請求項１〜１６のいずれか一項に記載のコンデンサである、
請求項２２又は２３に記載の方法。
【発明の詳細な説明】
【技術分野】
【０００１】
本発明は、ハイブリッド高分子アルミニウム電解コンデンサ及び本コンデンサの製造方法に関する。
【背景技術】
【０００２】
ハイブリッド高分子アルミニウム電解コンデンサは、導電性高分子粒子の液体電解質及び固体電解質を有する電解コンデンサである。高分子は、陽極箔と、陰極箔と、セパレータと、陽極箔及び陰極箔に電気的に接続するタブと、を覆う。電解コンデンサは、陽極がアルミニウムで作られ、その上に陽極酸化によって絶縁性酸化物層が形成されている分極コンデンサである。酸化物層は、電解コンデンサの誘電体として作用する。非固体電解質又は固体高分子は、酸化物層の表面を覆い、原則としてコンデンサの第２の電極として働く。
【０００３】
ハイブリッド高分子コンデンサは、例えば、米国特許第６，３０７，７３５Ｂ１号及び米国特許第７，４９７，８７９Ｂ２号に記載されている。高分子層の導電率が高いため、ハイブリッド高分子コンデンサの等価直列抵抗（ＥＳＲ）は、低く、そのリップル電流定格を従来のアルミニウム電解コンデンサと比較して高くすることができる。
【０００４】
これまでのところ、１０ｍｍを超える直径及び１２ｍｍを超える高さを有するハイブリッド高分子コンデンサは、入手不可能である。より大きなハイブリッド高分子アルミニウム電解コンデンサの構築を妨げる主な理由について以下に論じる。
【０００５】
１０×１２ｍｍ（直径×高さ）よりも大きなサイズの従来のアルミニウム電解コンデンサの巻回要素の標準設計に高分子材料を適用すると、同じ総静電容量を有するいくつかの小さな巻回要素の並列接続と比較して、ＥＳＲ及びリプル電流能力に関して性能が低下する。箔が大きすぎると、電流は、箔に沿って長い距離にわたって移動しなければならず、以て、金属抵抗の増加をもたらす。従来の巻回体設計の金属抵抗は、高すぎて、ハイブリッド高分子電解質系の高い導電率を十分に活用することができない。金属抵抗は、ＥＳＲの制限部分になる。
【０００６】
さらに、巻回要素に高分子分散液を含浸するための現況技術のプロセスは、例えば米国特許第７，４９７，８７９Ｂ２に記載されている。これらのプロセスは、巻回体の高さに関して技術的な限界を有する。高分子分散液は、紙の濡れ効果と毛細管効果とによって巻回要素に吸い取られる。しかしながら、１２ｍｍを超える高さを有する巻回要素については、含浸プロセスを数回繰り返したとしても、この技術でそれらの巻回要素を完全に含浸することは、ほとんど不可能である。
【０００７】
非常に信頼性の高いハイブリッド高分子アルミニウムコンデンサを設計する場合に考慮されなければならないさらなる態様は、急速充放電に対する堅牢性である。
【０００８】
さらなる設計変更なしに一般に知られている巻回要素の直径を増加させることは、この場合、ＥＳＲが、小さな総静電容量を有する２つの小さなコンデンサの並列接続よりも高いため、意味をなさない。
【０００９】
さらなるプロセス変更なしに一般に知られている巻回要素の高さを増加させることも、上で論じた現況技術の高分子含浸プロセスの技術的な限界のために意味をなさない。高分子含浸中に、液体は、巻回要素のあらゆる部分に到達し、覆い、浸透しなければならない。米国特許第７，４９７，８７９号に記載されるような標準的なプロセスが適用される場合、これは、１２ｍｍを超える巻回体の高さに対してはほとんど不可能であり、明らかに非効率である。ハイブリッド高分子コンデンサに使用される高分子分散液は、非常に粘性がある。１２ｍｍを超える長さを有する巻回体の含浸は、高分子分散液の高い粘度のために従来の浸漬処理では不可能である。この場合、巻回体内部の高分子分散液の均一性は、十分ではなく、分離の中央部分は、乾燥したままでさえある。その結果、陰極箔と陽極箔との間に不適切な電気的接続が生じる。
【００１０】
高分子は、大部分が陽極箔の酸化物と陰極箔の薄い酸化物に接続されている。コンデンサの電圧変化中に、高分子電位は、陰極酸化物が非常に薄いため、主として陰極箔の電位に近い。一方、市場に出ているハイブリッド高分子コンデンサでは、ほんのわずかな高分子領域が陽極箔に接触しているだけである。この領域では、陽極箔の電位のみが支配的である。したがって、補償電流が生成される。電圧変化が速すぎる場合、発生した補償電流によって、高分子が破壊され、短絡が引き起こされる可能性がある。
【発明の概要】
【００１１】
本発明は、より大きな寸法を有するハイブリッド高分子アルミニウム電解コンデンサの構築を妨げる先行技術の問題を克服することを目的とする。この問題は、本請求項１によって解決される。
【００１２】
本発明は、改善されたコンデンサを提供することを別の目的とする。この目的は、第２の独立請求項によって解決される。
【００１３】
本発明は、そのようなコンデンサの構築を可能にする方法を提供することを別の目的とする。この目的は、さらなる独立請求項によって解決される。
【００１４】
第１の態様によると、本発明は、１０ｍｍを超える直径を有する巻回要素を備えるハイブリッド高分子アルミニウム電解コンデンサに関する。巻回要素は、１２ｍｍを超える高さを有するのが好ましい。
【００１５】
さらに、コンデンサは、陽極箔と電気的に接触する少なくとも２つのタブ、及び陰極箔と電気的に接触する少なくとも２つのタブを備える。陽極箔及び陰極箔のそれぞれに接触するための少なくとも２つのタブの使用は、高分子によって提供することができる低抵抗を十分に活用するのを助けることができる。陽極箔及び陰極箔のそれぞれに接触するために２つ以上タブが使用されるため、電気的な接触抵抗を最小に保つことができる。
【００１６】
上で論じたように、ハイブリッド高分子アルミニウム電解コンデンサは、導電性高分子粒子の液体電解質及び固体電解質を有する電解コンデンサである。高分子は、陽極箔と、陰極箔と、セパレータと、陽極箔及び陰極箔に電気的に接続するタブと、を覆う。陽極箔、陰極箔、及びセパレータは、巻回要素を形成するために巻かれている。
【００１７】
したがって、巻回要素は、陽極箔と陰極箔との間にセパレータを介在させて軸線の周りに巻かれた陽極箔及び陰極箔を含み、陽極箔、陰極箔、及びセパレータが導電性高分子で覆われており、コンデンサが液体電解質を含む。
【００１８】
陽極箔は、酸化物層がアルミニウム箔の表面に配置されたアルミニウム箔を含むことができる。酸化物層は、表面の酸化によってアルミニウム箔の表面を粗面化した後に生成され得る。酸化物層は、誘電体コーティング膜として作用することができる。さらに、陰極箔も、その表面に酸化物層を含むアルミニウム箔とすることができる。陰極箔上の酸化物層も、表面を酸化させることによって粗面化した後に形成され得る。陰極箔は、陽極箔よりも薄い厚さを有することができる。陰極箔上の酸化物層は、陽極箔上の酸化物層よりも薄くてもよい。
【００１９】
セパレータのそれぞれは、紙であってもよい。セパレータは、高分子で含浸されている。セパレータは、液体電解質でさらに含浸されてもよい。特に、巻回要素は、それぞれが高分子で含浸された２つのセパレータを含むことができる。
【００２０】
巻回要素は、円筒形を有することができる。巻回要素の高さは、円筒形の高さに対応する。高さは、時々、巻回要素の長さと呼ばれることもある。巻回要素の直径は、円筒形の直径に対応することができる。
【００２１】
１０ｍｍを超える直径及び１２ｍｍを超える高さを有する巻回要素は、低ＥＳＲ及び高リプル電流能力という利点を提供する。後で記載されるように、本発明者らは、大きな寸法を有するハイブリッド高分子アルミニウム電解コンデンサの構築を可能にする方法を見出した。
【００２２】
陽極箔、陰極箔、及びセパレータは、導電性高分子で覆われてもよい。さらに、陽極箔及び陰極箔に電気的に接続するタブも、導電性高分子で覆われてもよい。導電性高分子のカバーは、巻回要素に高分子分散液を含浸することによって形成することができる。高分子分散液は、溶媒、及び導電性高分子粒子又は導電性高分子粉末のいずれかを含むことができる。高分子に加えて、ハイブリッド高分子アルミニウム電解コンデンサは、液体電解質を含む。
【００２３】
コンデンサは、アキシャルコンデンサであってもよい。アキシャルコンデンサであるハイブリッド高分子アルミニウム電解コンデンサは、多数の利点をもたらす。例えば、アキシャルコンデンサに対してはマルチタブ接続が可能である。特に、マルチタブ接続は、非常に広範囲の直径のアキシャルコンデンサに対して可能である。マルチタブ接続とは、少なくとも２つのタブが陽極箔に電位を２箇所で印加することを可能にする陽極箔に接続され、少なくとも２つのタブが陰極箔に電位を２箇所で印加することを可能にする陰極箔に接続されていることを意味する。マルチタブ接続の使用は、電位が箔に１箇所のみで印加される単一タブ接続と比較して、電流が箔に沿って移動しなければならない長さを減少させることが可能になる。以て、陽極箔の抵抗及び陰極箔の抵抗を減少させることができる。
【００２４】
さらに、アキシャルコンデンサは、対称な構造を提供する。
【００２５】
陽極箔及び陰極箔は、巻回要素内で、陽極箔のあらゆる部分が陰極箔によって覆われるように配置され、寸法決めされ得る。したがって、巻回要素は、陽極箔とのみ隣り合い、陰極箔とは隣り合わない高分子領域を含まないことがある。巻回要素は、高分子領域の電位が陽極箔の電位によって支配される高分子領域を含まなくてもよい。したがって、補償電流の発生を防ぐことができる。コンデンサは、陰極箔が高分子の電位を常に支配するように、高分子領域がすべて陰極箔と隣り合うように巻くことができる。したがって、高分子領域はすべて、同じ電位、すなわち陰極箔の電位を有する。したがって、補償電流は、高分子領域で生じない可能性がある。そのような補償電流の防止は、信頼性及びコンデンサの寿命を伸ばすのに役立つ可能性がある。補償電流は、高分子を破壊し、短絡を引き起こすことがある。したがって、この問題は、補償電流を防止することによって回避され得る。
【００２６】
陽極箔及び陰極箔は、巻回要素内で、陽極箔が両側の陰極箔間に完全に包み込まれるように配置され、寸法決めされてもよい。
【００２７】
陰極箔は、陽極箔よりも巻回要素の高さ方向により大きな広がりを有することができる。
【００２８】
陰極箔の巻き数は、陽極箔の巻き数よりも少なくとも１つだけ大きくてもよい。
【００２９】
巻回要素は、らせん構造を有することができる。特に、巻回要素は、その対称軸線に沿って巻回要素を貫いて延在する孔内にもらせん構造を有することができる。孔の表面は、陰極箔によって覆われてもよい。孔の表面は、陽極箔がなくてもよい。
【００３０】
陰極箔は、酸化物層が陰極箔上に均一の厚さを有する酸化物層で覆われたアルミニウム箔を含むことができる。陰極箔上の酸化物層の厚さの非対称を回避することによって、コンデンサの充放電中の補償電流も回避することができる。酸化物層の厚さは、酸化物層の最小厚さが１０ｎｍよりも薄くない場合、均一であると考えることができる。
【００３１】
巻回要素は、缶底部を有する缶の内側に配置することができる。缶は、導電性材料を含むことができる。陰極箔は、陽極箔よりも缶底部に向かって軸線方向により大きな広がりを有することができ、陰極箔は、缶底部と電気的に接触している。
【００３２】
この設計は、拡張陰極箔とも呼ばれる。拡張陰極箔は、ハイブリッド高分子アルミニウム電解コンデンサにとって特に有利である。固体高分子を含まない電解コンデンサでは、拡張陰極箔は、コンデンサの寿命にわたって拡張陰極箔上で起こる酸化のために問題を生じる。しかしながら、ハイブリッド高分子コンデンサでは、陰極箔は、酸化を防止することができる高分子によって覆われている。したがって、拡張陰極箔の酸化が防止されるため、性能の低下は、生じない。
【００３３】
缶底部は、缶底部に対する巻回要素の移動を機械的に妨げる構造体を含むことができる。構造体は、例えば、リブを含むことができる。構造体及び拡張陰極箔は、箔及び構造体が互いに合体するように配置及び成形され得て、以て、缶底部に対する陰極箔の相対移動を防止する。
【００３４】
陰極箔も、缶底部に溶接することができる。
【００３５】
缶は、巻回要素を固定する波形状部を含むことができる。波形状部は、缶の内部に突き出る部分であってもよい。
【００３６】
缶は、カバーを含むことができる。陽極箔は、陰極箔よりもカバーに向かって軸線方向により大きな広がりを有することができ、陽極箔は、カバーと電気的に接続されている。カバーも、缶底部に関して上で論じた構造体と同様の構造体を有してもよい。陽極箔及びカバー上の構造体は、互いに合体するように配置及び構成されてもよい。陽極箔と缶の相対移動は、陽極箔とカバーを合体することよって防止することができる。カバーの構造体は、例えば、リブを含むことができる。陽極箔は、カバーに溶接されてもよい。
【００３７】
コンデンサは、陽極箔と電気的に接触する少なくとも２つのタブ、及び陰極箔と電気的に接触する少なくとも２つのタブを備えることができる。この設計は、マルチタブ接続としても知られている。マルチタブ接続は、アキシャルコンデンサにとって特に簡単である。マルチタブ接続は、電位を各箔に複数箇所で印加することができるため、抵抗率の減少という利点を提供することができる。以て、箔の金属抵抗を減少させることができる。
【００３８】
巻回要素は、２２ｍｍ未満の直径を有することができる。巻回要素は、１２ｍｍ〜１７ｍｍの範囲にある直径を有するのが好ましい。巻回要素は、４０ｍｍ未満の高さを有することができる。巻回要素は、１５ｍｍ〜３０ｍｍの範囲にある高さを有するのが好ましい。
【００３９】
直径に対する巻回要素の高さの比は、２よりも大きくてもよい。この比は、特に好ましくは巻回要素の電気的特性をもたらす。
【００４０】
第２の態様によると、本発明は、第１の巻回要素及び第２の巻回要素を備えるハイブリッド高分子アルミニウム電解コンデンサに関する。第１の巻回要素は、軸線の周りに巻かれた、導電性高分子によって覆われた陽極と、セパレータと、陰極箔と、を備える。導電性高分子に加えて、第１の巻回要素は、液体電解質を含む。第１の巻回要素は、１２ｍｍを超える高さを有する。第２の巻回要素は、軸線の周りに巻かれた、導電性高分子によって覆われた陽極箔と、セパレータと、陰極箔と、を備える。導電性高分子に加えて、第２の巻回要素は、液体電解質を含む。第２の巻回要素は、１２ｍｍを超える高さを有する。巻回要素は、共通の缶内に配置されている。各巻回要素は、その陽極箔に接続されたタブと、その陰極箔に接続されたタブと、を含む。巻回要素が互いに電気的に並列に接続されるように、陽極箔に接続されたタブが互いに接続され、陰極箔に接続されたタブが互いに接続されている。コンデンサは、各巻回要素が第１の巻回要素及び第２の巻回要素と同じ方法で設計され、巻回要素がすべて共通の缶内に配置される３つ以上の巻回要素をさらに備えることができる。第１の巻回要素及び第２の巻回要素のそれぞれは、ラジアル巻回要素であってもよい。或は、第１の巻回要素及び第２の巻回要素のそれぞれは、アキシャル巻回要素であってもよい。
【００４１】
コンデンサは、共通の缶内に配置された、互いに並列に接続された３つ以上の巻回要素を備えることができる。
【００４２】
巻回要素は、１２ｍｍよりも大きい高さを有する巻回要素に対してでさえ均一な含浸を可能にする以下に記載された含浸法を用いて製造することができる。
【００４３】
別の態様によると、本発明は、第１の態様によるコンデンサを製造する方法に関する。本方法は、
陽極箔、セパレータ、及び陰極箔を軸線の周りに巻いて巻回要素を形成するステップと、
巻回要素を高分子分散液に浸たす（flooding）ステップであって、高分子分散液が導電性固体高分子粒子又は高分子粉末、及び溶媒を含有する、ステップと、
前記浸たされた巻回要素に過圧のパルスを印加するステップと、
を含む。
【００４４】
過圧のパルスの使用によって、高分子分散液を巻回要素全体にわたって均一に分布させることができる。以前は含浸によって到達することができなかった巻回要素の内部を本方法で含浸することが可能である。
【００４５】
過圧パルス中に、２〜１５０バールの範囲の過圧をかけ、続いて大気圧又は１バール未満の圧力をかけることができる。パルスは、好ましくは、複数回印加される。
【００４６】
加えて、本方法は、液体電解質を含む缶内に巻回要素を配置するステップを含むことができる。
【００４７】
別の態様によると、本発明は、コンデンサを製造する代替の方法に関する。本方法は、
陽極箔、セパレータ、及び陰極箔を軸線の周りに巻いて巻回要素を形成するステップと、
巻回要素をチューブ内に配置するステップと、
チューブを通して、以て巻回要素を通して高分子分散液を強制的に流すステップであって、高分子分散液が導電性固体高分子粒子又は高分子粉末、及び溶媒を含有する、ステップと、
を含む。
【００４８】
高分子分散液が巻回要素を通って流れるときに、少なくとも１．５バールの過圧がかけられてもよい。また、この貫流法は、大きな寸法の巻回要素が均一に含浸されることを確実にする。過圧をかけることによって貫流法がさらに改善される。
【００４９】
加えて、本方法は、液体電解質を含む缶内に巻回要素を配置するステップを含むことができる。
【００５０】
以下の本文では、一連の有利な態様が記載される。各態様は、ある態様の特徴を他の態様において参照するのを容易にするために番号付けされている。各態様からの特徴は、それらが関連する特定の態様に関連して関連するだけでなく、それら自体に関連するものでもある。
【００５１】
態様１
１０ｍｍを超える直径及び１２ｍｍを超える高さを有する巻回要素を備える、
ハイブリッド高分子アルミニウム電解コンデンサ。
【００５２】
態様２
巻回要素が陽極箔と陰極箔との間にセパレータを介在させて軸線の周りに巻かれた陽極箔及び陰極箔を含み、
陽極箔、陰極箔、及びセパレータが導電性高分子で覆われており、コンデンサが液体電解質を含む、
態様１に記載のハイブリッド高分子アルミニウム電解コンデンサ。
【００５３】
態様３
コンデンサがアキシャルコンデンサである、
態様１又は２に記載のハイブリッド高分子アルミニウム電解コンデンサ。
【００５４】
態様４
陽極箔及び陰極箔が、巻回要素内で、陽極箔のあらゆる部分が陰極箔によって覆われるように配置され、寸法決めされている、
態様１〜３のいずれか一項に記載のハイブリッド高分子アルミニウム電解コンデンサ。
【００５５】
態様５
陰極箔が酸化物層で覆われたアルミニウム箔を含み、酸化物層が陰極箔上で均一の厚さを有する、
態様１〜４のいずれか一項に記載のハイブリッド高分子アルミニウム電解コンデンサ。
【００５６】
態様６
巻回要素が缶底部を有する缶の内部に配置され、
陰極箔が陽極箔よりも缶底部に向かって軸線方向に大きな広がりを有し、陰極箔が缶底部と電気的に接触している、
態様１〜５のいずれか一項に記載のハイブリッド高分子アルミニウム電解コンデンサ。
【００５７】
態様７
缶底部が缶底部に対する巻回要素（２）の動きを機械的に妨げる構造体を備える、
態様１〜６のいずれか一項に記載のハイブリッド高分子アルミニウム電解コンデンサ。
【００５８】
態様８
陰極箔が缶底部に溶接されている、
態様６又は７に記載のハイブリッド高分子アルミニウム電解コンデンサ。
【００５９】
態様９
缶が巻回要素を固定する波形状部を含む、
態様６〜８のいずれか一項に記載のハイブリッド高分子アルミニウム電解コンデンサ。
【００６０】
態様１０
缶がカバーを含み、
陽極箔が陰極箔よりもカバーに向かって軸線方向に大きな広がりを有し、陽極箔がカバーと電気的に接触している、
態様６〜９のいずれか一項に記載のハイブリッド高分子アルミニウム電解コンデンサ。
【００６１】
態様１１
陽極箔がカバーに溶接されている、
態様１０に記載のハイブリッド高分子アルミニウム電解コンデンサ。
【００６２】
態様１２
コンデンサが陽極箔と電気的に接触する少なくとも２つのタブ、及び陰極箔と電気的に接触する少なくとも２つのタブを有する、
態様１〜１１のいずれか一項に記載のハイブリッド高分子アルミニウム電解コンデンサ。
【００６３】
態様１３
巻回要素が２２ｍｍ未満の直径を有する、
態様１〜１２のいずれか一項に記載のハイブリッド高分子アルミニウム電解コンデンサ。
【００６４】
態様１４
巻回要素の直径に対する巻回要素の高さの比が２よりも大きい、
態様１〜１３のいずれか一項に記載のハイブリッド高分子アルミニウム電解コンデンサ。
【００６５】
態様１５
軸線の周りに巻かれ、導電性高分子によって覆われた陽極箔、セパレータ、及び陰極箔を含む第１の巻回要素であって、液体電解質を含む、第１の巻回要素と、軸線の周りに巻かれ、導電性高分子によって覆われた陽極箔、セパレータ、及び陰極箔を含む第２の巻回要素であって、液体電解を含む、第２の巻回要素と、を備え、
第１の巻回要素及び第２の巻回要素のそれぞれが１２ｍｍを超える高さを有し、
巻回要素が共通の缶内に配置され、
各巻回要素がそれぞれの陽極箔に接続されたタブ、及びそれぞれの陰極箔に接続されたタブを備え、
巻回要素が互いに電気的に並列に接続されるように、陽極箔に接続されたタブが互いに接続され、陰極箔に接続されたタブが互いに接続されている、
ハイブリッド高分子アルミニウム電解コンデンサ。
【００６６】
態様１６
第１の巻回要素及び第２の巻回要素のそれぞれがラジアル巻回要素であり、
又は
第１の巻回要素及び第２の巻回要素のそれぞれがアキシャル巻回要素である、
態様１５に記載のハイブリッド高分子アルミニウム電解コンデンサ。
【００６７】
態様１７
態様１〜１４に記載のコンデンサを製造する方法であって、
陽極箔、セパレータ、及び陰極箔を軸線の周りに巻いて巻回要素を形成するステップと、
巻回要素を高分子分散液に浸たすステップであって、高分子分散液が導電性固体高分子粒子又は高分子粉末、及び溶媒を含有する、ステップと、
浸たされた巻回要素に過圧のパルスを印加するステップと、
を含む、方法。
【００６８】
態様１８
過圧のパルス中に、２〜１５０バールの範囲にある過圧がかけられ、続いて大気圧又は１バール未満の圧力のいずれかがかけられる、
態様１７に記載の方法。
【００６９】
態様１９
態様１〜１４に記載のコンデンサを製造する方法であって、
陽極箔、セパレータ、及び陰極箔を軸線の周りに巻いて巻回要素を形成するステップと、
巻回要素をチューブ内に配置するステップと、
チューブを通して、以て巻回要素を通して高分子分散液を強制的に流すステップであって、高分子分散液が導電性の固体高分子粒子又は高分子粉末、及び溶媒を含有する、ステップと、
を含む、方法。
【００７０】
態様２０
高分子分散液が巻回要素を通って流れるときに、少なくとも１．５バールの過圧がかけられる、
態様１９に記載の方法。
【００７１】
以下、本発明が詳細に記載される。
【図面の簡単な説明】
【００７２】
【図１】巻回要素の第１の実施形態である。
【図２】様々な種類のコンデンサの斜視図である。
【図３】３つの巻回要素を備えるコンデンサである。
【図４】一般的な高分子電解コンデンサのＸ線画像である。
【図５】リードタブのないハイブリッドアルミニウム高分子電解コンデンサの概略断面図である。
【図６】従来の含浸方法を使用して、巻回要素に施されている高分子分散液の例である。
【図７】新しい方法で含浸された巻回要素の詳細な写真である。
【図８】コンデンサ素子である。
【図９】コンデンサ素子である。
【図１０】コンデンサ素子である。
【図１１】コンデンサ素子である。
【図１２】コンデンサ素子である。
【発明を実施するための形態】
【００７３】
図１は、ハイブリッド高分子アルミニウム電解コンデンサ１の巻回要素２の第１の実施形態を示す。巻回要素２は、１０ｍｍを超える直径及び１２ｍｍを超える高さを有する。
【００７４】
巻回要素２は、共通軸線の周りに巻かれた陽極箔３と、陰極箔４と、セパレータ５と、を備える。セパレータ５は、陽極箔３と陰極箔４との間に配置されている。巻回要素２は、陽極箔３と陰極箔４との間にも配置された、図を簡略化するためには図１には示されていない別のセパレータをさらに備える。特に、陽極箔３、セパレータ５、陰極箔４、及び他のセパレータは、この順番で積み重ねられ、次いで、軸線の周りに巻かれている。
【００７５】
巻回要素２は、高分子６で含浸されている。含浸は、陽極箔３、陰極箔４、及びセパレータ５を覆う高分子６を拡大図で示すことによって図１に示されている。陽極箔３、陰極箔４、及びセパレータ５を覆う高分子６は、導電性である。高分子に加えて、コンデンサ１は、液体電解質も含む。
【００７６】
陽極箔３は、アルミニウム箔を含む。アルミニウム箔の表面は、エッチングプロセスによって粗面化されている。次いで、誘電体酸化皮膜が酸化処理によって表面に形成されている。したがって、陽極箔３は、その表面に酸化物層を有するアルミニウム箔を含む。陰極箔４も、アルミニウム箔の表面がエッチングプロセスによって粗面化され、次いで、誘電体酸化皮膜が酸化処理によって表面に形成されたアルミニウム箔を含む。したがって、陰極箔４も、その表面に酸化物層を有するアルミニウム箔を含む。
【００７７】
陽極箔３及び陰極箔４は、巻かれると、１０ｍｍを超える直径及び１２ｍｍを超える高さを有する巻回要素２となるように寸法決めされる。したがって、箔３、４は、ハイブリッド高分子アルミニウム電解コンデンサに一般的に使用される箔よりも大きくて幅が広い。
【００７８】
セパレータ５のそれぞれは、高分子６で含浸された紙である。
【００７９】
巻回要素２が巻かれる共通軸線は、軸線方向を規定する。
【００８０】
巻回要素２は、巻回要素２と電気的に接触するために使用されるタブ７、８をさらに備える。巻回要素２は、両方とも陽極箔３に接続された２つのタブ７を備える。陽極箔３に接続されたタブ７は、正の軸線方向に延在している。さらに、巻回要素２は、陰極箔４に接続された２つのタブ８を備える。陰極箔４に接続されたタブ８は、負の軸線方向、すなわち、陽極箔３に接続されたタブ７と反対方向に延在している。
【００８１】
陽極箔３に接続されたタブ７と、反対方向に延在する陰極箔４に接続されたタブ８と、を有するコンデンサ１は、アキシャルコンデンサとしても知られている。これとは対照的に、ラジアルコンデンサでは、陽極箔に接続されたタブ及び陰極箔に接続されたタブは、両方とも同じ軸線方向に延在し、すなわち、両方とも正の軸線方向に延在するか、又は両方とも負の軸線方向に延在している。
【００８２】
陽極箔３及び陰極箔４のそれぞれを接続するために複数のタブ７、８を使用することによって、長く幅広い箔３、４を使用することが可能になる。複数のタブ７、８を使用することによって、電流を複数の位置で巻回要素２に供給することができるため、巻回要素２の金属抵抗が減少し、したがって、電流が巻回要素２の内部を移動しなければならない長さが減少する。複数のタブ７、８の使用は、ハイブリッド高分子アルミニウム電解コンデンサからは知られていない。
【００８３】
図２は、様々な種類のコンデンサを斜視図で示す。特に、図２は、それぞれが正の軸線方向に延在する２つのタブ７、及び負の軸線方向に延在する２つのタブ８を有する２つのアキシャルコンデンサ９を示す。正の軸線方向に延在するタブ７は、陽極箔３に接続され、負の軸線方向に延在するタブ８は、陰極箔４に接続されている。左側に示されるアキシャルコンデンサについては、２つのタブ８は、遠近法のために見えない。
【００８４】
アキシャルコンデンサ９の巻回要素は、軸線の周りに巻かれている。陽極箔３に接続された２つのタブ７のそれぞれは、この軸線から半径方向に離れて配置されている。軸線に直角な平面内では、２つのタブ７は、軸線に対して点対称に配置されている。陰極箔４に接続された２つのタブ８のそれぞれは、軸線から半径方向に離れて配置されている。軸線に直角な平面内では、２つのタブ８は、軸線に対して点対称に配置されている。陽極箔３及び陰極箔４のそれぞれに接続された２つのタブ７、８を有するアキシャルコンデンサ９は、低ＥＳＲ、したがって増大したリップル電流能力を有する。
【００８５】
陽極箔及び陰極箔のそれぞれに接続された２つのタブを有するコンデンサの構築が、アキシャルコンデンサ９に対して可能であることを推測することができる。図２は、２つのスナップインコンデンサ１０をさらに示す。陽極箔３及び陰極箔４のそれぞれに接続された２つのタブを有するスナップインコンデンサ１０の構築を可能にするためには、２２ｍｍの最小直径が必要とされる。図２は、ラジアルコンデンサ１１をさらに示す。陽極箔３及び陰極箔４のそれぞれに接続された２つのタブを有するラジアルコンデンサ１１を構築することは、不可能である。
【００８６】
図１に示すコンデンサ１は、図１には示されていない缶の内部に配置されている。缶は、管状の缶本体、缶底部、及びカバーを含む。缶底部及びカバーは、円盤形である。軸線方向において、管状の缶本体は、缶底部とカバーとの間にはさまれている。
【００８７】
陰極箔４は、陽極箔３よりも缶底部に向かって軸線方向により大きな広がりを有する。セパレータ５は、陰極箔４よりも缶底部に向かって軸線方向に小さな広がりを有する。陽極箔３は、陰極箔４及びセパレータ５よりも缶底部に向かって軸線方向により短い広がりを有する。
【００８８】
拡張陰極箔４は、缶底部に接している。したがって、電流は、近道を通って導電性ケースの底部を介して陰極箔４に流れることができる。図１に示す拡張陰極箔４は、ＥＳＲの減少をもたらす。
【００８９】
この考えは、拡張陰極箔が缶底部と接するように、巻回要素が缶底部に機械的に押し付けられる電解コンデンサについて知られている。この手法は、信頼性が低く、限られた時間しか機能しない。動作中に、電気的接続を弱めて最終的に遮断する、陰極箔と缶底部との間の酸化物層が形成される。
【００９０】
しかしながら、ハイブリッド高分子アルミニウム電解コンデンサ１では、陰極箔４は、高分子によって覆われている。高分子カバーは、陰極箔４の酸化を妨げる。したがって、酸化物層は、成長することができない。さらに、高分子は、電流が高分子を介して缶底部から陰極箔４に流れることができるように、導電性でもある。したがって、２つの金属の接続は、必要とされない。したがって、図１に示す設計は、結果としてより良好な熱接続及びＥＳＲの減少をもたらす。
【００９１】
缶への電気的接続の長期安定性のために、缶に対する巻回要素２の機械的な動きは、防止されるべきである。したがって、陰極箔４は、例えば溶接によって缶底部に固定されることがある。溶接は、接触抵抗が低いという利点を有するが、追加処理工程、したがって追加費用という欠点を有する。
【００９２】
或は又はさらに、缶底部は、構造体、例えばリブをさらに含むことができる。この構造体は、いかなる機械的な動きも回避するのにさらに役立つことができる。この構造体は、拡張陰極箔４を固定するように設計されてもよい。例えば、陰極箔４は、２つの隣り合うリブ間に締め付けられてもよい。陰極箔４及び缶底部の構造体は、それらが互いと合体するように設計することができ、以て機械的安定性を提供する。
【００９３】
さらに、缶は、巻回要素２を機械的に固定もする波形状部を含んでもよい。波形状部は、缶の内部に突き出る部分であってもよい。波形状部は、巻回要素２を缶底部に対して安定に保つ。したがって、高分子を介した、又は金属接続を介した缶底部から陰極箔４までの電流通路は、安定に保たれる。
【００９４】
さらに又は或は、陽極箔３は、反対方向に延在してもよい。したがって、延在させた陽極箔３は、缶のカバーと接することができる。延在させた陽極箔３は、カバーに溶接されてもよい。この解決策は、陽極側に多数のタブを使用するのと同等の低ＥＳＲを提供する。
【００９５】
図３は、３つの巻回要素２を含むコンデンサ１の別の実施形態を示し、各巻回要素２が１２ｍｍを超える高さを有する。各巻回要素は、２つのタブ７、８によって接続されており、１つのタブ７が陽極箔３に接続され、１つのタブ８が陰極箔４に接続されている。陽極箔３に接続されたタブ７はすべて、互いに接続されている。さらに、陰極箔４に接続されたタブ８もすべて、互いに接続されている。したがって、巻回要素２は、互いに電気的に並列に接続されている。巻回要素２は、共通の缶内１２に配置されている。タブ７、８はすべて、同じ側に引き出されている。したがって、巻回要素２のそれぞれは、ラジアル巻回要素として接続されている。陽極箔３に接続されたタブ７、８はすべて、互いに接続されている。さらに、陰極箔４に接続されたタブ７、８もすべて、互いに接続されている。
【００９６】
代替の設計では、巻回要素２は、アキシャル巻回要素として形成されてもよく、陽極箔に接続されたタブ７が巻回要素２の一方の端部で引き出され、陰極箔に接続されたタブ８が巻回要素２の反対側の端部で引き出される。
【００９７】
図４は、一般的な高分子電解コンデンサのＸ線画像である。図４を用いて、識別された故障メカニズムについて説明する。
【００９８】
高分子は、大部分が陽極箔３の酸化物及び陰極箔４の酸化物と接続されている。コンデンサの電圧変化中、高分子電位は、陰極箔４上の酸化物が非常に薄いため、主として陰極箔電位の電位に近い。
【００９９】
しかしながら、コンデンサは、陽極箔３にのみ接触している高分子領域も含む。これらの領域は、図４において２つの太い矢印Ａによってマーキングされている。この領域では、陽極箔３の電位のみが支配的である。したがって、コンデンサが充電又は放電されるときに、補償電流が生成される。さらに、電圧充電が速すぎる場合、発生した補償電流によって、高分子が破壊され、短絡が引き起こされる可能性がある。次に論じるように、陽極箔３及び陰極箔４は、補償電流を回避することができるように寸法決めされ、巻かれる。
【０１００】
図５は、ハイブリッド高分子アルミニウム電解コンデンサ１の概略断面図を示す。コンデンサ１は、陽極箔３と、陰極箔４と、第１のセパレータ５と、第２のセパレータ５と、を含む。さらに、コンデンサ１は、陽極箔３と、陰極箔４と、セパレータ５との間の間隙を充填する液体電解質１３を含む。
【０１０１】
陽極箔３は、陰極箔４よりも短い。したがって、巻回要素２は、その巻き始め及びその巻き終わりに、陽極箔３を含まない。巻回要素２のあらゆる部分において、陰極箔４は、陽極箔３と常に平行である。巻回要素２は、陽極箔３が陰極箔４から離れている領域を含まない。巻回要素２は、陽極箔３に接触し、陰極箔４に接触しない高分子領域を含まない。陽極箔３及び陰極箔４は、巻回要素２内で、陽極箔３のあらゆる部分が陰極箔４によって覆われるように配置され、寸法決めされている。
【０１０２】
したがって、コンデンサ１は、陽極箔３に印加される電位が隣り合う高分子領域の電位を支配する可能性がある高分子領域を含まないことを保証することができる。したがって、補償電流が生成される可能性はない。陰極箔４の配置は、高分子及び電解質１３がほぼ同じ電位を有することを保証する。図４に関して論じた故障メカニズムを回避することができる。
【０１０３】
さらに、陰極箔４上の不均一な厚さの酸化物層も、コンデンサ１の充放電中に補償電流を生じさせる可能性がある。補償電流の生成を回避するために、陰極箔４上の酸化物層は、均一な厚さを有する。したがって、酸化物層の厚さは、その最小厚さがその最大厚さの９５％よりも薄くない場合に均一であると考えられる。
【０１０４】
陰極箔４上の均一の酸化物厚さは、過渡的な電気負荷に対する堅牢性をさらに高める。これは、より薄く自然に変化する酸化物厚さを有する未形成の箔を適用する代わりに、例えば３Ｖ以上の電圧レベルに形成された陰極箔４を使用することによって達成することができる。
【０１０５】
以下では、巻回要素２に高分子分散液を含浸する方法が記載される。巻回要素２は、巻回要素２を含浸する工程の前に巻かれる。
【０１０６】
高分子分散液は、導電性固体高分子粒子又は高分子粉末を含む。さらに、高分子分散液は、溶媒、例えば水を含む。先行技術において、巻回要素２に高分子分散液を含浸する方法は、公知であり、高分子分散液が真空状態下で施される。前に論じたように、この方法は、巻回要素２の高さに関して技術的な限界を有する。図６は、従来の含浸方法を使用して、１０ｍｍを超える高さを有する巻回要素２に施されている高分子分散液の例を示す。図６は、高分子溶液がセパレータ、陽極箔、並びに陰極箔の上部及び底部にのみ浸透することを明確に示している。セパレータの中央部分は、高分子粒子が強力な真空を使用することによって浸透することができないため、高分子が全くない。
【０１０７】
これとは対照的に、本発明によると、巻回要素２は、過圧の圧力パルスを使用して、高分子分散液を含浸させることができる。巻回要素２は、密閉された圧力容器内に配置される。容器は、継ぎ手（ｊｏｉｎｔ）を通して高分子分散液によって満たされる。過圧空気が継ぎ手を通して容器にかけられる。過圧空気は、１気圧よりも大きな圧力を有することができる。過圧は、２〜１５０バールの範囲にあってもよい。過圧は、数秒後に、例えば２秒〜２０秒の範囲の期間後に解放される。その後、容器内の圧力は、より低い圧力に低下する。より低い圧力は、大気圧又は１バール未満の圧力であってもよい。過圧をかけた後により低い圧力をかけるサイクルは、１つの圧力パルスと考えられる。このサイクルは、複数回繰り返される。巻回要素及び高分子分散液に圧力パルスを印加することによって、高分子分散液は、陽極箔３、セパレータ５、及び陰極箔４に均一に分布する。
【０１０８】
図７は、圧力パルスの助けを借りて含浸された陽極箔３、セパレータ５、及び陰極箔４の詳細な写真を示す。高分子粒子は、セパレータ５の中心部分に到達している。高分子粒子の巻回要素２内への浸透、及び高分子分布の均一性は、優れている。
【０１０９】
代替の方法では、巻回要素２は、チューブ内に配置され、このチューブが、チューブを通して、以て巻回要素２を通して流される高分子分散液で充填される。さらに、１．５バールよりも大きな過圧が高分子分散液にかけられてもよい。この方法も、陽極箔３、セパレータ５、陰極箔４、タブ７、８を高分子で均一に覆うことをもたらす。特に、高分子分散液は、巻回要素２の底部又は頂部に入り、軸線方向に巻回要素２を通って流れる。本方法は、高分子分散液が循環し、したがって巻回要素２を複数回通って流れるように設計することができ、そのたびごとに巻回要素２の含浸がさらに改善される。
【０１１０】
巻回要素２を含浸するための上述した方法は、１０ｍｍを超える直径及び１２ｍｍを超える高さを有する巻回要素２の均一な含浸を可能にする。
【０１１１】
上述したハイブリッド高分子アルミニウム電解コンデンサは、以下の利点を有する。１０ｍｍを超える直径寸法でさえ、低ＥＳＲ、したがって高いリップル電流能力を提供する。コンデンサが１２ｍｍを超える高さを有するため、低ＥＳＲを有する。さらに、１０ｍｍを超える直径及び１２ｍｍを超える高さは、高い静電容量をもたらす。低ＥＳＲ及び大きな寸法は、高いリップル電流能力をさらにもたらす。高い電圧リップル負荷の場合さえ、高い品質を保証することができる。したがって、顧客は、より多数の小さなコンデンサを使用する代わりに、より少数の大きなコンデンサを使用することができる。ハイブリッド高分子アルミニウム電解コンデンサの寿命は、その大きな寸法のために長い。コンデンサは、液体電解質の大きな貯蔵部を有し、したがって、液体電解質は、ゴム及び缶材料を通って拡散によってよりゆっくりと逃げる。
【０１１２】
図８〜図１２は、１０ｍｍを超える直径及び１２ｍｍを超える長さを有する巻回要素を含むコンデンサの様々な設計を示す。図８〜図１２に示すコンデンサのそれぞれは、ハイブリッド高分子アルミニウム電解コンデンサである。図８は、アキシャルコンデンサを示す。このコンデンサは、はんだ付け又は溶接を行うために構成されている。図９は、はんだ付けスターコンデンサを示す。はんだ付けスターコンデンサは、低インダクタンスという利点を提供する。図１０は、平らな水平はんだ付けスターコンデンサを示す。図１１は、表面実装型コンデンサを示す。図１２は、図９に示すコンデンサ又は図１０に示すコンデンサのいずれかの圧入バージョンを示す。
【符号の説明】
【０１１３】
１  コンデンサ
２  巻回要素
３  陽極箔
４  陰極箔
５  セパレータ
６  高分子
７  タブ
８  タブ
９  アキシャルコンデンサ
１０  スナップインコンデンサ
１１  ラジアルコンデンサ
１２  缶
１３  液体電解質
【図１】
2020503668.tif 000003
【図２】
2020503668.tif 000004
【図３】
2020503668.tif 000005
【図４】
2020503668.tif 000006
【図５】
2020503668.tif 000007
【図６】
2020503668.tif 000008
【図７】
2020503668.tif 000009
【図８】
2020503668.tif 000010
【図９】
2020503668.tif 000011
【図１０】
2020503668.tif 000012
【図１１】
2020503668.tif 000013
【図１２】
2020503668.tif 000014
【国際調査報告】
2020503668.tif 000015
2020503668.tif 000016
2020503668.tif 000017
2020503668.tif 000018